КАТАЛИЗАТОР, ОБЪЕДИНЯЮЩИЙ МЕТАЛЛ ПЛАТИНОВОЙ ГРУППЫ СО ШПИНЕЛЬЮ НА ОСНОВЕ МЕДИ-ОКСИДА АЛЮМИНИЯ

1. Композиция катализатора окисления, причем композиция содержит по меньшей мере один металл платиновой группы, импрегнированный на пористом материале на основе оксида алюминия, где пористый материал на основе оксида алюминия содержит шпинельную фазу на основе меди-оксида алюминия.
2. Композиция катализатора окисления по п. 1, где по меньшей мере одна часть шпинельной фазы на основе меди-оксида алюминия находится вблизи с или в непосредственном контакте с по меньшей мере одним кристаллитом металла платиновой группы.
3. Композиция катализатора окисления по п. 2, где по меньшей мере одна часть шпинельной фазы на основе меди-оксида алюминия находится вблизи с или в непосредственном контакте с по меньшей мере одним кристаллитом металла платиновой группы, имеющим размер кристаллита около 1 нм или более.
4. Композиция катализатора окисления по п. 3, где по меньшей мере одна часть шпинельной фазы на основе меди-оксида алюминия находится вблизи с или в непосредственном контакте с по меньшей мере одним кристаллитом металла платиновой группы, имеющим размер кристаллита около 50 нм или более.
5. Композиция катализатора окисления по п. 2, где по меньшей мере одна часть шпинельной фазы на основе меди-оксида алюминия находится в пределах около 50 нм по меньшей мере одного кристаллита металла платиновой группы.
6. Композиция катализатора окисления по п. 1, где пористый материал на основе оксида алюминия содержит медь, вычисленную как оксид меди, в количестве от около 1 до около 40 мас. %, на основе общей массы пористого материала на основе оксида алюминия.
7. Композиция катализатора окисления по п. 1, где металл платиновой группы представляет собой платину, палладий или их комбинацию.
8. Композиция катализатора окисления по п. 1, где концентрация по меньшей мере одного металла платиновой группы составляет от 0,1 мас. % до около 10 мас. % относительно массы пористого материала на основе оксида алюминия.
50
50
9. Композиция катализатора окисления по п. 1, где T для окисления CO композиции катализатора окисления ниже чем T для окисления CO сопоставимой композиции катализатора окисления, содержащей такое же количество металла платиновой группы, импрегнированного на оксиде алюминия, свободном от меди.
10. Композиция катализатора окисления по п. 1, где композиция катализатора окисления характеризуется пиками межплоскостного расстояния рентгеновской порошковой дифрактометрии, содержащими пик между около 30 и около 35 градусами 2θ и пик между около 35 градусами и около 40 градусами 2θ.
11. Композиция катализатора окисления, причем композиция содержит по меньшей мере один металл платиновой группы, импрегнированный на пористом материале на основе оксида алюминия, содержащем преимущественно оксид алюминия, смешанный с оксидом меди, где композиция катализатора создает шпинельную фазу на основе меди-оксида алюминия при термическом состаривании в течение 20 часов при температуре 800°C на воздухе с 10 об. % пара.
50
12. Композиция катализатора окисления по п. 11, где T для окисления CO композиции катализатора окисления ниже после указанного термического состаривания.
13. Каталитическое изделие, содержащее каталитическую подложку, имеющую множество каналов, предназначенных для течения газа, причем каталитическая подложка имеет каталитическое покрытие, расположенное на ней, где каталитическое покрытие содержит композицию катализатора окисления по любому из пп. 1-12.
14. Каталитическое изделие по п. 13, где каталитическая подложка представляет собой каталитический сажевый фильтр.
15. Каталитическое изделие по п. 13, где композиция катализатора окисления расположена в первом слое на каталитической подложке, и где каталитическое изделие дополнительно содержит второй слой, содержащий по меньшей мере один металл платиновой группы, импрегнированный на носителе на основе тугоплавкого оксида металла, при необходимости в комбинации с цеолитом.
16. Каталитическое изделие по п. 13, где каталитическое изделие содержит входную зону близко к входному торцу каталитического изделия и выходную зону близко к выходному торцу каталитического изделия, где композиция катализатора окисления расположена только либо во входной зоне, либо в выходной зоне.
17. Способ обработки выхлопного потока, включающий пропускание выхлопного потока через каталитическое изделие по п. 13, так что газ монооксид углерод и углеводородные газы в выхлопном потоке окисляются в каталитическом изделии.
18. Способ по п. 17, где выхлопной поток производится двигателем, работающим на обедненной смеси.
19. Система для обработки выбросов для обработки потока выхлопного газа, причем система для обработки выбросов содержит
двигатель, работающий на обедненной смеси, производящий поток выхлопного газа; и
каталитическое изделие по п. 13, расположенное в сообщении по текучей среде с потоком выхлопного газа и предназначенное для окисления монооксида углерода и углеводородных газов в выхлопном потоке с образованием обработанного потока выхлопного газа.
20. Способ получения композиции катализатора окисления, содержащей шпинельную фазу на основе меди-оксида алюминия, включающий
предоставление пористого материала на основе оксида алюминия, содержащего преимущественно оксид алюминия, смешанный с оксидом меди;
импрегнирование пористого материала на основе оксида алюминия одной или более растворимыми в воде солями металла платиновой группы;
сушку и кальцинирование пористого материала на основе оксида алюминия после указанной стадии импрегнирования с образованием композиции катализатора; и
термическую обработку пористого материала на основе оксида алюминия с образованием шпинельной фазы на основе меди-оксида алюминия, либо до, либо после указанной стадии импрегнирования.
21.  Способ по п. 20, дополнительно включающий образование суспензии типа "washcoat" композиции катализатора; нанесение суспензии типа "washcoat" в виде покрытия на каталитическую подложку, содержащую множество каналов, предназначенных для течения газа, с образованием каталитического изделия, и кальцинирование каталитического изделия, где указанная стадия термической обработки включает термическую обработку полученного каталитического изделия с образованием шпинельной фазы на основе меди-оксида алюминия.
22. Способ по п. 20, где концентрация по меньшей мере одного металла платиновой группы составляет от около 0,1 мас. % до около 10 мас. % относительно массы пористого материала на основе оксида алюминия, на который импрегнирован металл платиновой группы.
23. Способ по п. 20, где пористый материал на основе оксида алюминия содержит оксид меди в количестве от около 1 до около 40 мас. %, на основе общей массы пористого материала на основе оксида алюминия.
24. Способ по п. 20, где металл платиновой группы включает платину, палладий или их комбинацию.
25. Способ по п. 20, где указанная стадия термической обработки вызывает спекание кристаллитов металла платиновой группы, так что по меньшей мере одна часть шпинельной фазы на основе меди-оксида алюминия находится вблизи с или в непосредственном контакте с по меньшей мере одним кристаллитом металла платиновой группы, имеющим размер кристаллита около 1 нм или более.
26. Способ по п. 25, где по меньшей мере одна часть шпинельной фазы на основе меди-оксида алюминия находится в пределах около 50 нм по меньшей мере одного кристаллита металла платиновой группы.
27. Способ по п. 20, где стадия термической обработки композиции катализатора включает нагревание композиции катализатора при температуре по меньшей мере 600°C в окисляющей среде.
28. Способ по п. 20, где пористый материал на основе оксида алюминия, содержащий преимущественно оксид алюминия, смешанный с оксидом меди, получают способом, включающим либо совместное осаждение смеси растворимой соли алюминия и растворимой соли меди, либо импрегнирование соли меди на носитель на основе оксида алюминия.